(57)【要約】【課題】１０００℃付近の高温でも高いスケール剥離を有するフェライト系ステンレス鋼板を提供する。【解決手段】Ｃ：０．０２０％以下、Ｎ：０．０２０％以下、Ｓｉ：０．１０〜０．４０％、Ｍｎ：０．２０〜１．００％、Ｃｒ：１６．０〜２０．０％、Ｎｂ：０．３０〜０．８０％、Ｍｏ：１．８０〜２．４０％、Ｗ：０．０５〜１．４０％、Ｃｕ：１．００〜２．５０％、Ｂ：０．０００３〜０．００３０％を含有し、さらに上記成分が下記（１）式：３≦（５×Ｍｏ）／（３×Ｍｎ）≦２０・・・（１）を満たして含有し、残部がＦｅおよび不可避的不純物からなることを特徴とするＭｎ含有酸化膜形成能およびスケール剥離性に優れたフェライト系ステンレス鋼板である。また、Ｎ、Ａｌ、Ｖ、Ｍｇ、Ｓｎ、Ｃｏ、Ｚｒ、Ｈｆ、Ｔａの１種以上を所定の含有量範囲内で加えても良い。【選択図】図２
2013213279.tif 000002
【特許請求の範囲】
【請求項１】
質量％にて、Ｃ：０．０２０％以下、Ｎ：０．０２０％以下、Ｓｉ：０．１０〜０．４０％、Ｍｎ：０．２０〜１．００％、Ｃｒ：１６．０〜２０．０％、Ｎｂ：０．３０〜０．８０％、Ｍｏ：１．８０〜２．４０％、Ｗ：０．０５〜１．４０％、Ｃｕ：１．００〜２．５０％、Ｂ：０．０００３〜０．００３０％を含有し、さらに下記（１）式：
３≦（５×Ｍｏ）／（３×Ｍｎ）≦２０・・・（１）
を満たして含有し、残部がＦｅおよび不可避的不純物からなることを特徴とするＭｎ含有酸化膜形成能およびスケール剥離性に優れたフェライト系ステンレス鋼板。
ここで（１）式のＭｏ、Ｍｎはそれぞれの含有量（質量％）を意味する。
【請求項２】
さらに下記（２）式：
２．０≦（５×Ｍｏ＋２．５×Ｗ）／（４×Ｍｎ）≦８．０・・・（２）
を満たして含有することを特徴とする請求項１に記載のＭｎ含有酸化膜形成能およびスケール剥離性に優れたフェライト系ステンレス鋼板。
ここで（２）式のＭｏ、Ｍｎ、Ｗはそれぞれの含有量（質量％）を意味する。
【請求項３】
質量％にて、Ｎｉ：１．０％以下、Ａｌ：１．０％以下、Ｖ：０．５０％以下の１種以上を含有する第１群、Ｍｇ：０．０１００％以下を含有する第２群、Ｓｎ：０．５０％以下、Ｃｏ：１．５０％以下の１種以上を含有する第３群、およびＺｒ：１．０％以下、Ｈｆ：１．０％以下、Ｔａ：２．０％以下の１種以上を含有する第４群の少なくとも１群から選ばれた成分を含有することを特徴とする請求項１または２記載のＭｎ含有酸化膜形成能およびスケール剥離性に優れたフェライト系ステンレス鋼板。
【請求項４】
９００〜１０００℃×１００時間以上の条件で熱処理を施したときに、酸化膜の最外層に(Ｍｎ，Ｃｒ)3Ｏ4が生成することを特徴とする請求項１乃至３のいずれかに記載のＭｎ含有酸化膜形成能およびスケール剥離性に優れたフェライト系ステンレス鋼板。
【請求項５】
請求項１乃至３のいずれかに記載のフェライト系ステンレス鋼板に、１０００℃で２００時間の大気中連続酸化試験を行った場合のスケール剥離量が、１．０ｍｇ／ｃｍ2以下であことを特徴とする請求項１乃至４のいずれかに記載のＭｎ含有酸化膜形成能およびスケール剥離性に優れたフェライト系ステンレス鋼板。
【発明の詳細な説明】
【技術分野】
【０００１】
本発明は、特に耐酸化性が必要な排気系部材などの使用に最適な耐酸化性に優れたフェライト系ステンレス鋼板に関するものである。
【背景技術】
【０００２】
自動車のエキゾーストマニホールドなどの排気系部材は、エンジンから排出される高温の排気ガスを通すため、排気部材を構成する材料には高温強度、耐酸化性、熱疲労特性など多様な特性が要求され、耐熱性に優れたフェライト系ステンレス鋼が用いられている。
【０００３】
排ガス温度は、車種によって異なるが、近年では８００〜９００℃程度が多く、エンジンから排出される高温の排気ガスを通すエキゾーストマニホールドの温度は７５０〜８５０℃と高温となる。しかし、近年の環境問題の高まりから、さらなる排ガス規制の強化、燃費向上が進められており、その結果、排ガス温度は１０００℃付近まで高温化するものと考えられている。
【０００４】
近年使用されているフェライト系ステンレス鋼には、ＳＵＳ４２９（Ｎｂ−Ｓｉ添加鋼）、ＳＵＳ４４４（Ｎｂ−Ｍｏ添加鋼）があり、Ｎｂ添加を基本に、Ｓｉ、Ｍｏの添加によって高温強度および耐酸化性を向上させるものである。しかし、排ガス温度の８５０℃超の高温化にＳＵＳ４４４でも対応不可であり、ＳＵＳ４４４以上の高温強度および耐酸化性を有するフェライト系ステンレス鋼が要望されている。ここで耐酸化性とは、大気中連続酸化試験の酸化増量およびスケール剥離量で評価し、ともに少ない方が優れているとする。自動車は長期使用するため、１０００℃で２００時間保持した場合の耐酸化性が必要となる。
【０００５】
このような要望に対して、様々な排気系部材の材料が開発されている。例えば、特許文献１〜４には、Ｃｕ−Ｍｏ−Ｎｂ−Ｍｎ−Ｓｉ複合添加を行う技術が開示されている。特許文献１には、高温強度向上および靭性向上のためにＣｕ−Ｍｏ添加、耐スケール剥離性向上のためにＭｎ添加をしているが、酸化増量に関して明記がなく、連続酸化試験の条件も１０００℃×１００時間であり、１００時間を超えた場合のスケール剥離性は検討されていない。特許文献２では、Ｃｕ添加鋼の耐酸化性向上のために各添加元素を相互調整しているが、連続酸化試験の温度は９５０℃までであり、実際に１０００℃の試験を行っていない。特許文献３には、ＳｉおよびＭｎの含有量を最適化することによって繰り返し酸化特性を飛躍的に向上させる方法が開示されているが、繰り返し酸化試験の最高温度の総熱処理時間は約１３３時間程度であり、さらに長時間の耐酸化性の検討は行われていない。特許文献４には、ＭｏおよびＷ量を調整することで高温強度および耐酸化性を向上させる技術が開示されているが、評価しているのは酸化増量のみであり、スケール剥離量は評価していない。
【０００６】
発明者らは、直近、特許文献５において、Ｎｂ−Ｍｏ−Ｃｕ−Ｔｉ−Ｂの複合添加により、Ｌａｖｅｓ相およびε−Ｃｕ相を微細分散させ、８５０℃で優れた高温強度を得る技術を開示している。また、特許文献６において、Ｎｂ−Ｍｏ−Ｃｕ−Ｔｉ−Ｂ鋼でＮｂを主相とした炭窒化物を微細化することにより、Ｌａｖｅｓ相の析出および粗大化を抑制させ、９５０℃で優れた耐熱性を得る技術を開示している。
【先行技術文献】
【特許文献】
【０００７】
【特許文献１】特許第２６９６５８４号公報
【特許文献２】特開２００９−２３５５５５号公報
【特許文献３】特開２０１０−１５６０３９号公報
【特許文献４】特開２００９−１８３４号公報
【特許文献５】特開２００９−２１５６４８号公報
【特許文献６】特開２０１１−１９０４６８号公報
【発明の概要】
【発明が解決しようとする課題】
【０００８】
特許文献５，６の技術を用いても１０００℃程度の温度領域での長時間使用時には、耐酸化性およびスケール剥離性が安定して発現しない場合があることが判明した。
【０００９】
本発明は、特に排気ガスの最高温度が１０００℃程度になる環境化において、従来技術より高い耐酸化性を有するフェライト系ステンレス鋼を提供することを課題とするものである。
【課題を解決するための手段】
【００１０】
上記課題を解決するために、本発明者らは鋭意検討を重ねた。その結果、Ｓｉ−Ｍｎ−Ｎｂ−Ｍｏ−Ｗ−Ｃｕ添加鋼において、添加Ｍｏ量が１．８０％以上になる場合、添加Ｍｎ量を増加させ、さらにＭｏおよびＭｎのバランスを下記（１）式：
３≦（５×Ｍｏ）／（３×Ｍｎ）≦２０・・・（１）
を満たすように制御すると、１０００℃長時間使用時の酸化増量およびスケール剥離量は少なく、酸化膜の長期安定性に優れることを見出した。また、Ｔｉを含有した場合、スケール剥離性が劣化することが判明した。
【００１１】
図１に０．００５〜０．００８％Ｃ−０．００９〜０．０１３％Ｎ−１６．９〜１７．５％Ｃｒ−０．１３〜０．１９％Ｓｉ−０．０３〜１．１８％Ｍｎ−０．４９〜０．５５％Ｎｂ−２．１４〜２．９４％Ｍｏ−０．６７〜０．８０％Ｗ−１．４０〜１．５５％Ｃｕ−０．０００３〜０．０００６Ｂ鋼を用いて、１０００℃で２００時間の大気中連続酸化試験を行った場合のスケール剥離量を示す。Ｍｎの添加量が０．２０％以上となった鋼種では、スケール剥離量が減少し、０．３０％以上になるとスケール剥離量がほぼ０になっていることがわかる。また、図２に上記の結果を（１）式の中辺にあてはめた場合の関係を示す。（１）式の中辺が２０以下を満たす場合に、スケール剥離量が１．０ｍｇ／ｃｍ2以下であり、優れたスケール剥離性を得られることが判明した。Ｍｎを添加すると酸化膜の長期安定性に優れる理由は、本発明鋼の成分組成においてはＭｎ含有酸化膜の形成能に優れることに起因すると考えられる。長時間高温にさらされることにより、酸化膜として最外層に生成される(Ｍｎ，Ｃｒ)3Ｏ4が生成し、厚みのあるスケールを生成する。その結果、昇華しやすいＭｏＯ3の生成および昇華が抑制され、スケールに欠陥ができにくくなり、スケール剥離しにくくなるものと推察される。このＭｎ含有酸化膜の存在を確認するには、熱処理後の断面をＥＰＭＡで元素マッピングを行い、Ｍｎが最外層で濃化しているかで判断することが可能である。
【００１２】
なお、本発明においては、９００〜１０００℃×１００〜２００時間の条件で熱処理を施した時に、酸化膜の最外層に(Ｍｎ，Ｃｒ)3Ｏ4が生成することを確認することができる。酸化の進行が顕著でかつ、異常酸化の影響を排除した熱処理条件を評価基準の熱処理とした。
【００１３】
また、さらに添加Ｗ量を（２）式：
２．０≦（５×Ｍｏ＋２．５Ｗ）／（４×Ｍｎ）≦８．０・・・（２）
を満たすように制御すると、より１０００℃長時間使用時の酸化増量およびスケール剥離量は少なく、酸化膜の長期安定性に優れる、すなわちＷの耐スケール剥離性に及ぼす影響は、Ｍｏの添加量の１／２であることを見出した。
【００１４】
図３に０．００５〜０．００７％Ｃ−０．００１０〜０．０１２％Ｎ−１７．４〜１７．８％Ｃｒ−０．１３〜０．１５％Ｓｉ−０．０３〜１．１８％Ｍｎ−０．４９〜０．５６％Ｎｂ−１．８１〜２．１５％Ｍｏ−０．３５〜０．７０％Ｗ−１．４０〜１．５３％Ｃｕ−０．０００４〜０．０００５Ｂ鋼を用いて、１０００℃で２００時間の大気中連続酸化試験を行った場合のスケール剥離量を（２）式の中辺（（５×Ｍｏ＋２．５Ｗ）／（４×Ｍｎ））にあてはめた場合の関係を示す。図３において、●は（１）式合格、○は（１）式から外れていることを意味する。（１）式合格の●データにおいて、さらに（２）式の中辺が８．０以下になると、スケール剥離量がほぼないことがわかる。この理由はＭｏと同様に、昇華しやすいＷＯ3の生成および昇華が(Ｍｎ，Ｃｒ)3Ｏ4のあるスケールにより抑制され、スケールに欠陥ができにくくなり、スケール剥離しにくくなるものと推察される。
【００１５】
本発明の要旨は以下のとおりである。
（１）質量％にて、Ｃ：０．０２０％以下、Ｎ：０．０２０％以下、Ｓｉ：０．１０〜０．４０％、Ｍｎ：０．２０〜１．００％、Ｃｒ：１６．０〜２０．０％、Ｎｂ：０．３０〜０．８０％、Ｍｏ：１．８０〜２．４０％、Ｗ：０．０５〜１．４０％、Ｃｕ：１．００〜２．５０％、Ｂ：０．０００３〜０．００３０％を含有し、さらに上記成分が下記（１）式：
３≦（５×Ｍｏ）／（３×Ｍｎ）≦２０・・・（１）
を満たして含有し、残部がＦｅおよび不可避的不純物からなることを特徴とするＭｎ含有酸化膜形成能およびスケール剥離性に優れたフェライト系ステンレス鋼板。ここで（１）式のＭｏ、Ｍｎはそれぞれの含有量（質量％）を意味する。
（２）さらに下記（２）式：
２．０≦（５×Ｍｏ＋２．５×Ｗ）／（４×Ｍｎ）≦８．０・・・（２）
を満たして含有することを特徴とする（１）記載のＭｎ含有酸化膜形成能およびスケール剥離性に優れたフェライト系ステンレス鋼板。ここで（２）式のＭｏ、Ｍｎ、Ｗはそれぞれの含有量（質量％）を意味する。
（３）質量％にて、Ｎｉ：１．０％以下、Ａｌ：１．０％以下、Ｖ：０．５０％以下の１種以上を含有する第１群、Ｍｇ：０．０１００％以下を含有する第２群、Ｓｎ：０．５０％以下、Ｃｏ：１．５０％以下の１種以上を含有する第３群、およびＺｒ：１．０％以下、Ｈｆ：１．０％以下、Ｔａ：２．０％以下の１種以上を含有する第４群の少なくとも１群から選ばれた成分を含有することを特徴とする上記（１）又は（２）記載のＭｎ含有酸化膜形成能およびスケール剥離性に優れたフェライト系ステンレス鋼板。
（４）９００〜１０００℃×１００〜２００時間の条件で熱処理を施した時に、酸化膜の最外層に(Ｍｎ，Ｃｒ)3Ｏ4が生成することを特徴とする（１）〜（３）に記載のＭｎ含有酸化膜形成能およびスケール剥離性に優れたフェライト系ステンレス鋼板。
（５）（１）〜（３）に記載のフェライト系ステンレス鋼板に、１０００℃で２００時間の大気中連続酸化試験を行った場合のスケール剥離量が、１．０ｍｇ／ｃｍ2以下であことを特徴とする（１）〜（４）に記載のＭｎ含有酸化膜形成能およびスケール剥離性に優れたフェライト系ステンレス鋼板。
【００１６】
ここで、下限の規定が無いものについては、不可避的不純物レベルまで含むことを示す。
【発明の効果】
【００１７】
本発明によればＳＵＳ４４４以上の高温特性が得られ、即ち１０００℃における耐酸化性がＳＵＳ４４４と同等以上のフェライト系ステンレス鋼を提供できる。特に自動車などの排気系部材に適用することにより、１０００℃付近までの高温化に対応することが可能となる。
【図面の簡単な説明】
【００１８】
【図１】添加Ｍｎ量とスケール剥離量を示した結果
【図２】スケール剥離量に及ぼす（１）式中辺の影響を示した結果
【図３】スケール剥離量に及ぼす（２）式中辺の影響を示した結果
【発明を実施するための形態】
【００１９】
以下、本発明について詳細に説明する。まず、本発明の成分限定理由について説明する。以下限定のない限り、％は質量％を意味する。
【００２０】
Ｃは、成形性と耐食性を劣化させ、Ｎｂ炭窒化物の析出を促進させて高温強度の低下をもたらす。その含有量は少ないほど良いため、０．０２０％以下とした。但し、過度の低減は精錬コストの増加に繋がるため、０．００３％〜０．０１５％を好ましい範囲とする。
【００２１】
ＮはＣと同様、成形性と耐食性を劣化させ、Ｎｂ炭窒化物の析出を促進させて高温強度の低下をもたらす。その含有量は少ないほど良いため、０．０２０％以下とした。但し、過度の低減は精錬コストの増加に繋がるため、０．００５〜０．０２０％を好ましい範囲とする。
【００２２】
Ｓｉは、耐酸化性を改善するために非常に重要な元素である。また、脱酸剤としても有用な元素である。Ｓｉ添加量が０．１０％未満の場合、異常酸化が起こりやすい傾向となり、０．４０％超ではスケール剥離が起こりやすい傾向となるので、０．１０〜０．４０％とした。しかし、高温強度に関して、Ｓｉは高温でＬａｖｅｓ相と呼ばれるＦｅとＮｂ，ＭｏおよびＷを主体とする金属間化合物の析出を促進させ、固溶Ｎｂ，Ｍｏ，Ｗ量を低下させて高温強度を低減させることを想定すると、０．１０〜０．２５％が望ましい。
【００２３】
Ｍｎは、長時間使用中に(Ｍｎ，Ｃｒ)3Ｏ4を表層部に形成し、スケール密着性や異常酸化抑制に寄与する非常に重要な元素である。その効果は０．２０％以上で発現する。一方、１．００％超の過度な添加は、常温の加工性を低下させるため、０．２０〜１．００％とした。さらにＭｎＳを形成して耐食性を低下させることも考慮すると、０．２０〜０．６０％が望ましい。
【００２４】
Ｃｒは、本発明において、耐酸化性確保のために必須な元素である。本発明では、１６．０％以上であれば、１０００℃で十分な耐酸化性を有するため、下限を１６．０％とした。一方、２０．０％超では加工性を低下させたり、靭性の劣化をもたらすため、１６．０〜２０．０％とした。更に、高温延性、製造コストを考慮すると１６．５〜１８．０％が望ましい。
【００２５】
Ｎｂは、固溶強化およびＬａｖｅｓ相の微細析出による析出強化による高温強度向上のために必要な元素である。また、ＣやＮを炭窒化物として固定し、製品板の耐食性やｒ値に影響する再結晶集合組織の発達に寄与する役割もある。本発明のＳｉ−Ｍｎ−Ｎｂ−Ｍｏ−Ｗ−Ｃｕ添加鋼においては、固溶Ｎｂ増および析出強化が０．３０％以上のＮｂ添加で得られることから、下限を０．３０％とした。また、０．８０％超の過度な添加はＬａｖｅｓ相の粗大化を促進して高温強度には寄与せず、かつコスト増になることから、上限を０．８０％とした。更に、製造性およびコストを考慮すると、０．４０〜０．７０％が望ましい。
【００２６】
Ｍｏは、耐食性を向上させるとともに、高温酸化を抑制、Ｌａｖｅｓ相の微細析出による析出強化および固溶強化による高温強度向上に対して有効である。しかし、過度な添加は長時間使用中のスケール剥離を促進させ、Ｌａｖｅｓ相の粗大析出を促進し、析出強化能を低下させ、また加工性を劣化させる。本発明では先述したＳｉ−Ｍｎ−Ｎｂ−Ｍｏ−Ｗ−Ｃｕ添加鋼で、１０００℃の高温酸化抑制、固溶Ｍｏ増および析出強化が１．８０％以上のＭｏ添加で得られることから、下限を１．８０％とした。しかし、２．４０％超の過度な添加はスケールの剥離を促進して耐酸化性には寄与せず、かつコスト増になることから、上限を２．４０％とした。更に、Ｌａｖｅｓ相の粗大化を促進して高温強度には寄与せず、かつコスト増になることを考慮すると、１．９０〜２．３０％が望ましい。
【００２７】
Ｗは、Ｍｏと同様な効果を有し、高温強度を向上させる元素であり、本発明のＳｉ−Ｍｎ−Ｎｂ−Ｍｏ−Ｗ−Ｃｕ添加鋼においては、０．０５％以上の添加で効果が得られる。ただし、過度に添加するとＬａｖｅｓ相中に固溶し、析出物を粗大化させてしまうとともに製造性および加工性を劣化させるため、上限を１．４０％とした。更に、ＷもＭｏと同様に昇華性の高い酸化物を生成してスケール剥離しやすくなることを考慮すると、０．１０〜１．００％が望ましい。
【００２８】
Ｃｕは、高温強度向上に有効な元素である。これは、ε−Ｃｕが析出することによる析出硬化作用であり、１．００％以上の添加により著しく発揮する。一方、過度な添加は、均一伸びの低下や常温耐力が高くなりすぎてプレス成型性に支障が生じる。また、２．５０％以上添加すると高温域でオーステナイト相が形成されて表面に異常酸化が生じるため上限を２．５０％とした。製造性やスケール密着性を考慮すると、１．２０〜１．８０％が望ましい。
【００２９】
Ｂは、製品のプレス加工時の２次加工性を向上させる元素であり、その効果は０．０００３％以上の添加で発揮する。ただし、過度な添加は硬質化や粒界腐食性を劣化させるため、上限を０．００３０％とした。更に、成型性や製造コストを考慮すると、０．０００３〜０．００２０％が望ましい。
【００３０】
Ｍｏを過剰に添加すると、昇華性の高いＭｏＯ3を生成しスケール剥離の要因となる。したがって、Ｍｏによる悪影響を除くためには、ＭｏＯ3を抑える効果があるＭｎとのバランスを３≦（５×Ｍｏ）／（３×Ｍｎ）≦２０・・・（１）と適正範囲にする必要がある。図２に示したように、本発明の成分系では、耐酸化性を向上させるには、上述した（１）式中辺を２０以下にする必要があり、この条件を満たすことでスケール剥離性を本発明の目標値、すなわち１０００℃×２００時間の大気中連続酸化試験におけるスケール剥離量を１．０ｇ／ｃｍ2以下にすることができる。そうなると、自動車の排気系材料として使用した場合、肉厚減が少なくなり、対応することが可能となる。そのため、上述した（１）式を２０以下にする必要がある。またこれにより、上記試験のスケール剥離量を１．０ｇ／ｃｍ2以下とすることができる。なお、高温強度および加工性を確保する観点から、（１）式の下限は３である。また、スケール剥離をほぼないようにするには、（１）式を３〜１０の範囲にすればよい。
【００３１】
さらに、Ｗの悪影響を防ぐためには、各元素のバランスを２．０≦（５×Ｍｏ＋２．５Ｗ）／（４×Ｍｎ）≦８．０・・・（２）と適正範囲にすることで、スケール剥離をほぼないようにすることができる。
【００３２】
また、高温強度等諸特性を更に向上させるため、以下の元素を添加してもよい。
【００３３】
Ｎｉは、耐食性を向上させる元素であるが、過度の添加は高温域でオーステナイト相が形成されて表面に異常酸化およびスケール剥離が生じるため、上限を１．０％とした。また、その作用は０．１％から安定して発現するが、製造コストを考慮すると、Ｎｉ含有量は０．１〜０．６％が望ましい。
【００３４】
Ａｌは、脱酸元素として添加される他、耐酸化性を向上させる元素である。また、固溶強化元素としての強度向上に有用である。その作用は０．１０％から安定して発現するが、過度の添加は硬質化して均一伸びを著しく低下させる他、靭性が著しく低下するため、上限を１．０％とした。更に、表面疵の発生や溶接性、製造性を考慮すると、０．１０〜０．３０％が望ましい。なお、脱酸の目的でＡｌを添加する場合、鋼中に０．１０％未満のＡｌが不可避的不純物として残存する。
【００３５】
Ｖは、Ｎｂと共に微細な炭窒化物を形成し、析出強化作用が生じて高温強度向上に寄与する。しかしながら、０．５０％超添加するとＮｂおよびＶ炭窒化物が粗大化して高温強度が低下加工性が低下してしまうため、上限を０．５０％とした。更に、製造コストや耐酸化性を考慮すると、０．０５〜０．２０％が望ましい。
【００３６】
Ｍｇは、２次加工性を改善させる元素である。しかしながら、０．０１００％超の添加をすると加工性が著しく劣化するため、上限を０．０１００％とした。更に、コストや表面品位を考慮すると、０．０００２〜０．００１０％が望ましい。
【００３７】
Ｓｎは、原子半径が大きいため、固溶強化により高温強度にも寄与する有効な元素である。また、常温の機械的特性を大きく劣化させない。しかしながら、０．５０％超添加すると製造性および加工性が著しく劣化するため、０．５０％以下とした。更に、耐酸化性等を考慮すると、０．０５〜０．２０％が望ましい。
【００３８】
Ｃｏは高温強度を向上する元素である。しかしながら、１．５０％超添加すると製造性および加工性が著しく劣化するため、１．５０％以下とした。更に、コストを考慮すると、０．０５〜０．５０％が望ましい。
【００３９】
Ｚｒは耐酸化性を改善する元素である。しかしながら、１．０％超の添加により粗大なＬａｖｅｓ相が析出し、製造性および加工性の劣化が著しくなるため、１．０％以下とした。更に、コストや表面品位を考慮すると、０．０５〜０．５０％が望ましい。
【００４０】
ＨｆはＺｒと同様、耐酸化性を改善する元素である。しかしながら、１．０％超の添加により粗大なＬａｖｅｓ相が析出し、製造性および加工性の劣化が著しくなるため、１．０％以下とした。更に、コストや表面品位を考慮すると、０．０５〜０．５０％が望ましい。
【００４１】
ＴａはＺｒおよびＨｆと同様、耐酸化性を改善する元素である。しかしながら、２．０％超の添加により粗大なＬａｖｅｓ相が析出し、製造性および加工性の劣化が著しくなるため、２．０％以下とした。更に、コストや表面品位を考慮すると、０．０５〜１．００％が望ましい。
【００４２】
本発明のフェライト系ステンレス鋼板は、９００〜１０００℃のいずれかの温度で１００時間以上の条件で熱処理を施したときに、酸化膜の最外層に(Ｍｎ，Ｃｒ)3Ｏ4が生成することを特徴とする。即ちこれにより、Ｍｎ含有酸化膜形成能を有することを確認できる。また、１０００℃で２００時間の大気中連続酸化試験を行った場合のスケール剥離量が、１．０ｍｇ／ｃｍ2以下であることを特徴とする。即ちこれにより、スケール剥離性に優れていることを確認できる。
【００４３】
鋼板の製造方法については、一般的なフェライト系ステンレス鋼の製造方法で製造することができる。例えば、本発明範囲の組成を有するフェライト系ステンレス鋼を溶解してスラブを製造し、１０００〜１２００℃に加熱後、１１００〜７００℃の範囲で熱延し、４〜６ｍｍの熱延板を製造する。その後、８００〜１１００℃で焼鈍の後に酸洗を行い、その焼鈍酸洗板を冷延し、１．５〜２．５ｍｍの冷延板を作製した後に、９００〜１１００℃で仕上焼鈍後、酸洗を行う工程によって鋼板を製造することが可能である。ただし、仕上焼鈍後の冷却速度においては、冷却速度が遅い場合、Ｌａｖｅｓ相などの析出物が多く析出するため、高温強度が低下し、常温延性等の加工性が劣化する可能性がある。そのため、最終焼鈍温度から６００℃までの平均冷却速度を５℃／ｓｅｃ以上に制御した方が望ましい。また、熱延板熱延条件、熱延板厚、熱延板焼鈍の有無、冷延条件、熱延板および冷延板焼鈍温度、雰囲気などは適宜選択すれば良い。また、冷延・焼鈍を複数回繰り返したり、冷延・焼鈍後に調質圧延やテンションレベラーを付与しても構わない。更に、製品板厚についても、要求部材厚に応じて選択すれば良い。
【実施例】
【００４４】
＜サンプル作成方法＞
表１、表２に示す成分組成の鋼を溶製して５０ｋｇのスラブに鋳造し、スラブを１１００〜７００℃で熱間圧延して５ｍｍ厚の熱延板とした。その後、熱延板を９００〜１０００℃で焼鈍した後に酸洗を施し、２ｍｍ厚まで冷間圧延し、焼鈍・酸洗を施して製品板とした。冷延板の焼鈍温度は、１０００〜１２００℃、焼鈍温度から６００℃までの冷却速度は５℃／ｓｅｃ以上に制御した。表１のＮｏ．１〜２１は本発明例、表２のＮｏ．２２〜４７は比較例である。表２において、本発明範囲から外れる数値にアンダーラインを付している。表１、２において、「−」は積極的に添加せず不可避的不純物レベルであることを意味する。また（２）式の中辺が好ましい範囲外である数値を太字で示している。
【００４５】
＜耐酸化性試験方法＞
このようにして得られた製品板から２０ｍｍ×２０ｍｍ、板厚ままの酸化試験片を作製し、大気中１０００℃で２００時間の連続酸化試験を行い、異常酸化とスケール剥離の発生有無を評価した（ＪＩＳ  Ｚ  ２２８１に準拠）。酸化増量が４．０ｍｇ／ｃｍ2以下であれば、異常酸化なしとして○、それ以外を異常酸化ありとして×とした。また、スケール剥離量が１．０ｍｇ／ｃｍ2以下であれば○、スケール剥離がなければ◎、それ以外をスケール剥離ありとして×とした。
【００４６】
＜Ｍｎ含有酸化膜の確認方法＞
耐酸化性試験方法で連続酸化試験を行った試験片の断面を、樹脂で埋め込んだ後に鏡面研磨した試験片を、ＥＰＭＡで元素マッピングを行い、Ｍｎが最外層で濃化しているか確認した。２０００倍でスケール最表層部をＦｅ，Ｃｒ，Ｍｎ，Ｓｉ，Ｏの元素マッピングを行い、最外層にＭｎが８質量％以上濃化していれば、Ｍｎ含有酸化膜有として○、それ以外をなしとして×とした。
【００４７】
＜高温引張試験方法＞
製品板から圧延方向を長手方向とする長さ１００ｍｍの高温引張試験片を作製し、１０００℃引張試験を行い、０．２％耐力を測定した（ＪＩＳ  Ｇ  ０５６７に準拠）。ここで、１０００℃の０．２％耐力が１１ＭＰａ以上の場合は○、１１ＭＰａ未満の場合は×とした。
【００４８】
＜常温の加工性評価方法＞
ＪＩＳ  Ｚ  ２２０１に準拠して圧延方向と平行方向を長手方向とするＪＩＳ１３Ｂ号試験片を作製した。これらの試験片を用いて引張試験を行い、破断伸びを測定した（ＪＩＳ  Ｚ  ２２４１に準拠）。ここで、常温での破断伸びは３０％以上あれば、一般的な排気部品への加工が可能なため、３０％以上の破断伸びを有した場合は○、３０％未満の場合は×とした。
【００４９】
【表１】
2013213279.tif 000003
【００５０】
【表２】
2013213279.tif 000004
【００５１】
＜評価結果＞
表１、表２から明らかなように、本発明で規定する成分組成を有する鋼は、比較例に比べて１０００℃における酸化増量やスケール剥離量が少なく、高温耐力も優れていることがわかる。また、式（２）を満たす本発明例のＮｏ．１，５，６，８，９，１２，１７，１８，１９は、スケール剥離量評価結果がすべて◎であり、式（１）のみを満たす他の本発明例（スケール剥離量評価結果が○）と比較して、スケール剥離量がほぼないことがわかる。Ｍｎ、Ｍｏ、Ｗ以外の成分が同等である本発明例のＮｏ．２０とＮｏ．２１を比較すると、式（１）および（２）を満たすＮｏ．２０のほうが、式（１）のみを満たすＮｏ．２１よりも耐スケール剥離量が優れていることがわかる。さらに本発明例は、常温での機械的性質において破断延性が良好となり、比較例と同等以上の加工性を有することがわかる。
【００５２】
Ｎｏ．２２，２３鋼では、それぞれＣ，Ｎが上限を外れているため、１０００℃の耐力および常温延性が本発明例に比べて低い。Ｎｏ．２４鋼はＳｉが下限を外れており、酸化増量が本発明例に比べて多い。Ｎｏ．２５鋼は、Ｓｉが上限を外れており、スケール剥離量が本発明例に比べて多く、高温耐力も劣っている。Ｎｏ．２６および２８鋼は、それぞれＭｎおよびＣｒが下限を外れており、酸化増量およびスケール剥離量が本発明例に比べて多い。Ｎｏ．２７鋼はＭｎが過剰に添加されており、常温における延性が低い。Ｎｏ．２９鋼は、Ｃｒが上限を外れており、酸化増量およびスケール剥離量が少ないものの、常温延性が低い。Ｎｏ．３０、３２、３４および３６鋼は、それぞれＮｂ、Ｍｏ、ＷおよびＣｕが下限を外れており、１０００℃の耐力が低い。Ｎｏ．３１および３５鋼は、それぞれＮｂおよびＷが上限を外れており、酸化増量およびスケール剥離量が少ないものの常温延性が低い。Ｎｏ．３３鋼はＭｏが上限を外れ、さらに式（１）を満たさないため、スケール剥離量が多く、常温延性が低い。Ｎｏ．３７鋼は、Ｃｕが上限を外れており、酸化増量が多く、常温延性も劣っている。Ｎｏ．３８鋼はＢが上限を外れており、酸化増量およびスケール剥離量が少ないものの、常温延性が低い。Ｎｏ．３９鋼はＮｉが上限を外れており、酸化増量およびスケール剥離量が多い。Ｎｏ．４０〜４７は、それぞれＡｌ，Ｖ，Ｍｇ，Ｓｎ，Ｃｏ，Ｚｒ，Ｈｆ，Ｔａが上限を外れており、酸化増量およびスケール剥離量が少ないものの常温延性が低い。
【産業上の利用可能性】
【００５３】
本発明のフェライト系ステンレス鋼は耐熱性に優れるため、自動車排気系部材の加工品以外にも発電プラントの排気ガス経路部材としても用いることができる。さらに、耐食性の向上に有効であるＭｏを添加しているので、耐食性が必要である用途にも用いることができる。
【図１】
2013213279.tif 000005
【図２】
2013213279.tif 000006
【図３】
2013213279.tif 000007